(57)【特許請求の範囲】
【請求項１】
基板に形成された電極パッドと電気的に接続し、該電極パッドから前記基板上に延出した下地金属膜を形成すると共に、該下地金属膜上に配線膜を形成することにより配線を形成する配線形成工程と、
該下地金属膜及び前記配線膜の上面及び側面を、一括して被覆する金属膜を無電解メッキ法で形成する金属膜形成工程と、
柱状端子の形成位置に開口部を有する封止樹脂を、前記基板を覆うよう形成する封止樹脂形成工程と、
該封止樹脂形成工程を実施した後、前記配線と接続する柱状端子を前記開口部内に無電解メッキ法により形成する柱状端子形成工程と
を有することを特徴とする半導体装置の製造方法。
【請求項２】
請求項１記載の半導体装置の製造方法において、
前記封止樹脂の材料は、耐アルカリ性を有する材料が選定されていることを特徴とする半導体装置の製造方法。
【請求項３】
請求項１または２記載の半導体装置の製造方法において、
前記配線を銅（Ｃｕ）により形成したことを特徴とする半導体装置の製造方法。
【請求項４】
請求項１乃至３のいずれかに記載の半導体装置の製造方法において、
前記柱状端子形成工程の実施後、形成された前記柱状端子の上部に単層或いは複数の端子用金属膜を無電解メッキ法により形成したことを特徴とする半導体装置の製造方法。
【発明の詳細な説明】
【０００１】
【発明の属する技術分野】
本発明は半導体装置の製造方法に係り、特に柱状電極を実装端子とする半導体装置の製造方法に関する。
【０００２】
近年、半導体装置の小型化、高密度化が急激に進んでおり、これに伴い実装端子間のピッチは狭ピッチ化する傾向にある。特に、ＣＳＰ(Chip Size Package)においては、パッケージの大きさと半導体素子の大きさが略同一とされているため、半導体素子にペリフェラル状に形成された電極パッド上に実装端子を形成する構成では、上記の狭ピッチ化は大きな問題となる。
【０００３】
このため、実装端子と電極パッドをオフセットさせた状態で配設することにより、実装端子をパッケージにマトリックス状に配設することが行なわれている。この構成では、実装端子と電極パッドとを接続する配線（以下、再配線という）が必要となる。
【０００４】
また一方において、半導体装置はより一層の低コスト化が望まれている。よって、半導体装置の製造において、上記の再配線を低コストで形成する必要がある。
【０００５】
【従来の技術】
近年、ＣＳＰタイプの半導体装置を製造するには、いわゆるウエハーレベル技術が適用されており、ダイシング前（個片化する前）のウエハー段階において、再配線及び封止樹脂を形成することが行なわれる。以下、このウエハーレベルで実施される従来の再配線及び封止樹脂の形成方法について説明する。
【０００６】
図１乃至図１２は、 従来の半導体装置の製造方法を形成手順に沿って示している。前記のように再配線２５及び封止樹脂２６の形成処理は、ウエハーをダイシングする前に実施されるが、図示及び説明の便宜上、図１乃至図１２においてはウエハー１１全体を示すのではなく、電極パッド１２の形成位置近傍を拡大して示している。
【０００７】
ウエハー１１の上面（再配線２５が形成される側の面）には、予め電子回路及び電極パッド１２が形成されており、またこの上面を覆うように絶縁膜１３が形成されている。この絶縁膜１３の電極パッド１２の形成位置には開口部が形成されており、よって電極パッド１２は絶縁膜１３から露出した状態となっている。
【０００８】
再配線２５を形成するには、先ずこの状態のウエハー１１に対し、図１に示すように下地金属膜１４を形成する。この下地金属膜１４の材質は銅（Ｃｕ）であり、スパッタリング法を用いて形成される。また、この下地金属膜１４は、ウエハー１１の全面に形成される。
【０００９】
下地金属膜１４が形成されると、続いて図２に示すように、絶縁材よりなるレジスト１５が配設される。このレジスト１５は、再配線２５に対応した形状の開口部１６が形成されている。続いて、下地金属膜１４を電極として電解メッキが実施され、図３に示すように、下地金属膜１４上に配線膜１７が形成される。
この配線膜１７の材質は、下地金属膜１４と同様に銅（Ｃｕ）が選定されている。この電解メッキは、レジスト１５をマスクとして形成されるため、形成された配線膜１７は再配線２５の形状に対応した形状となる。
【００１０】
配線膜１７が形成されると、図４に示すように、レジスト１５の除去処理が行なわれる。このレジスト１５の除去が終了すると、再びレジスト１８の形成処理を行なう。このレジスト１８は、ポスト２０を形成するための開口部１９が形成されている。
【００１１】
続いて、下地金属膜１４を電極として電解メッキが実施され、図６に示されるように、開口部１９内にポスト２０を形成する。このポスト２０の材質は、下地金属膜１４及び配線膜１７と同様に銅（Ｃｕ）が選定されている。また、ポスト２０の形成位置は、後述する半田バンプ２７（実装端子）の配設位置と対応するよう構成されている。
【００１２】
ポスト２０が形成されると、続いて図７に示すようにポスト２０の上部にＮｉ膜２１が形成され、更にその上部には図８に示すようにＡｕ膜２２が形成され、これによりポスト２０，Ｎｉ膜２１，Ａｕ膜２２より構成される柱状端子２３が形成される。
【００１３】
柱状端子２３が形成されると、図９に示すようにレジスト１８が除去される。続いて、再配線２５及び柱状端子２３を覆うようにレジスト（図示せず）を配設し、エッチング処理を行なうことにより下地金属膜１４のパターニングを行なう。具体的には、再配線２５と対向する位置以外の下地金属膜１４をエッチング処理により除去する。これにより、ウエハー１１の上部には再配線２５が形成される。
【００１４】
上記のように柱状端子２３及び再配線２５が形成された後は、図１１に示すように封止樹脂２６がモールド形成されると共に、柱状端子２３の状端部に実装端子となる半田バンプ２７が例えば転写法により配設され、その後にウエハー１１をダイシングし個片化することにより半導体装置１０が形成される。図１２は、完成した半導体装置１０の電極パッド１２近傍を示している。
【００１５】
【発明が解決しようとする課題】
上記のように、従来では再配線２５及び柱状端子２３の形成に電解メッキ法が用いられていた（図３，図６参照）。しかしながら、電解メッキ法により再配線２５及び柱状端子２３を形成する方法では、必然的に電解メッキ時にメッキによる金属形成位置に給電を行なう必要がある。
図１に示した下地金属膜１４は、電解メッキ時に上記の給電を行なうための金属膜である。よって、この下地金属膜１４は、全ての電解メッキ処理が終了するまでは除去することができず、全ての電解メッキ処理が終了した時点で除去される。具体的には、上記した例では図１０に示す時点において給電用配線である下地金属膜１４の除去が行なわれる。
【００１６】
よって、この下地金属膜１４の除去処理の前においては、封止樹脂２６を形成する事はできず、よって下地金属膜１４の除去処理前における各種金属の形成処理においては、レジストの配設及びレジストの除去処理が必要となり、半導体装置の製造工程が複雑化してしまうという問題点があった。
具体的には、図１乃至図１２に示した従来例では、図１０に示す下地金属膜１４の除去が行なわれる前に再配線２５及び柱状端子２３を形成する必要がある。このため、再配線２５を形成するために図２に示す段階でレジスト１５を配設すると共に図４に示す段階でレジスト１５を除去し、また柱状端子２３を形成するために図５に示す段階でレジスト１８を配設すると共に図９に示す段階でレジスト１８を除去する必要があった。このように、上記した従来例では２回のレジスト配設及びレジスト除去が必要となり、半導体装置の製造工程が複雑化してしまう。
【００１７】
一方、再配線２５の材料として銅（Ｃｕ）を用いた場合には、マイグレーションに対する考慮が必要となる。即ち、銅は電気的抵抗が低く配線としては良好な特性を有しているが、マイグレーション耐性が低く、銅配線を近接配置すると絶縁不良が発生することが知られている。このマイグレーションを防止するためには、ニッケル（Ｎｉ）等の他の金属膜により銅（再配線）を被覆することが有効であることが知られている。
【００１８】
そこで、再配線２５を完全に被覆できるタイミングを考察すると、下地金属膜１４が除去される前に金属膜を形成したのでは、下地金属膜１４を除去した際にこの除去位置において下地金属膜１４は金属膜から露出することとなるため、金属膜の被覆は下地金属膜１４を除去した後に実施する必要がある。かつ、封止樹脂２６を形成した後では再配線２５に金属膜を形成することは不能となるため、上記した従来例ではマイグレーション防止のための金属膜は、図１０に示すタイミングでのみ可能となる。
【００１９】
しかしながら、図１０に示すタイミングで金属膜を形成すると、この金属膜は再配線２５ばかりでなく柱状端子２３にも被膜されることとなる。このように、柱状端子２３にニッケル（Ｎｉ）等の他の金属膜が被膜形成されると、半田バンプ２７の転写性が確保できなくなり、半田バンプ２７の取り付け強度が低下し半導体装置１０の信頼性が低下してしまう。即ち、従来の製造方法では、マイグレーションを防止するための金属膜を最適なタイミングで配設することができないという問題点があった。
【００２０】
本発明は上記の点に鑑みてなされてものであり、製造工程の簡単化を図れると共にマイグレーション耐性を向上しうる半導体装置の製造方法を提供することを目的とする。
【００２１】
【課題を解決するための手段】
上記の課題を解決するために本発明では、次に述べる各手段を講じたことを特徴とするものである。
【００２２】
請求項１記載の発明は、
基板に形成された電極パッドと電気的に接続し、該電極パッドから前記基板上に延出した下地金属膜を形成すると共に、該下地金属膜上に配線膜を形成することにより配線を形成する配線形成工程と、
該下地金属膜及び前記配線膜の上面及び側面を、一括して被覆する金属膜を無電解メッキ法で形成する金属膜形成工程と、
柱状端子の形成位置に開口部を有する封止樹脂を、前記基板を覆うよう形成する封止樹脂形成工程と、
該封止樹脂形成工程を実施した後、前記配線と接続する柱状端子を前記開口部内に無電解メッキ法により形成する柱状端子形成工程とを有することを特徴とするものである。
【００２３】
上記発明によれば、柱状端子形成工程において柱状端子が無電解メッキ法により形成されるため、柱状端子の形成時には電解メッキ法を用いる際に必要となる給電用配線の配設及びその除去が不要となるため、半導体装置の製造工程の簡単化を図ることができる。
【００２５】
また、無電解メッキ法により柱状端子を形成することにより柱状端子の形成後に他の配線の除去処理を無くすることができるため、柱状端子形成工程を実施する前に封止樹脂形成工程を実施し、柱状端子を形成するための開口部を有した封止樹脂を形成しておくことにより、この封止樹脂をマスク（レジスト）として柱状端子を形成することが可能となる。この封止樹脂は、柱状端子を形成後も除去する必要はない。
【００２６】
よって、柱状端子の形成に際し、従来では必要とされたレジストの配設処理及び除去処理を無くすることができ、半導体装置の製造工程の簡単化を図ることができる。
また、配線形成工程で配線が形成された後、金属膜形成工程を実施し配線に金属膜を被覆するため、配線は金属膜に完全に被覆された状態となり、配線が外部に露出する部分を無くすることができる。これにより、配線材料としてマイグレーション性の低い材料を用いても、配線全体が金属膜に覆われた状態となるため、マイグレーション耐性の向上を図ることができる。
【００２７】
また、請求項２記載の発明は、
請求項１記載の半導体装置の製造方法において、
前記封止樹脂の材料は、耐アルカリ性を有する材料が選定されていることを特徴とするものである。
【００２８】
一般に無電解メッキ法を実施する際用いるメッキ液はアルカリ性が高いが、上記発明のように封止樹脂の材料として耐アルカリ性を有する材料を選定することにより、封止樹脂が劣化することを防止でき、封止樹脂をマスクとして無電解メッキ法により柱状端子を確実に形成することができる。
【００３１】
また、請求項３記載の発明は、
請求項１または２記載の半導体装置の製造方法において、
前記配線を銅（Ｃｕ）により形成したことを特徴とするものである。
【００３２】
上記発明によれば、銅（Ｃｕ）は電気抵抗が低く配線として良好な特性を有しているため、半導体装置の性能の向上を図ることができる。
【００３３】
また、請求項４記載の発明は、
請求項１乃至３のいずれかに記載の半導体装置の製造方法において、
前記柱状端子形成工程の実施後、形成された前記柱状端子の上部に単層或いは複数の端子用金属膜を無電解メッキ法により形成したことを特徴とするものである。
【００３４】
上記発明によれば、端子用金属膜を無電解メッキ法により形成するため、柱状端子と同様に給電用配線を用いることなく端子用金属膜を形成することができる。また、給電用配線を用いないことにより、封止樹脂の形成後においても端子用金属膜を形成することが可能となる。
【００３５】
【発明の実施の形態】
次に、本発明の実施の形態について図面と共に説明する。
【００３６】
図１５乃至図２４は、本発明の一実施例である半導体装置の製造方法を示している。 尚、本実施例に係る製造方法は、特に再配線５５，柱状端子５４，及び封止樹脂４８を形成する各工程に特徴を有し、他の製造工程は周知である。このため、以下の説明では、本発明の特徴となる工程を主に説明するものとする。
【００３７】
再配線５５，柱状端子５４，及び封止樹脂４８の形成は、ウエハーをダイシングする前に実施されるウエハーレベルでの処理である。しかしながら、図示及び説明の便宜上、図１５乃至図２４に示す各図はウエハーにおける１個の半導体素子の形成領域における、電極パッド４２の形成位置近傍を拡大して示している。
具体的には、図１３に示すウエハー４１において、実線の四角で示す部分（図１３に矢印Ａで示す部分）が１個の半導体素子の形成領域である。また、図１４は、この矢印Ａで示す部分を拡大した図である。図１５乃至図２４に示される図面は、図１４において電極パッド４２が形成された近傍の領域（即ち、図１４に矢印Ｂで示す実線の四角で示す領域）を拡大して示す断面図である。尚、図１３及び図１４に符号５８で示すのはダイシングラインである。
【００３８】
ウエハー４１の上面（再配線５５が形成される側の面）には、予め電子回路及び電極パッド４２が形成されており、またこの上面を覆うように絶縁膜４３が形成されている。この絶縁膜４３は、窒化膜等のパシベーション膜でも、ポリイミド等の樹脂被膜でも良い。絶縁膜４３としてポリイミド膜を用いて場合には、その厚さを２〜５０μmとすることが望ましい。また、絶縁膜４３の電極パッド４２の形成位置には開口部が形成されており、よって電極パッド４２は絶縁膜４３から露出した状態となっている。
【００３９】
再配線５５を形成するには、先ずこの状態のウエハー４１に対し、図１５に示すように下地金属膜４４をスパッタリング法により形成する。この下地金属膜４４の材質は銅（Ｃｕ）であり、またその膜厚は、200nm〜800nmの厚さで形成される。形成された下地金属膜４４は、電極パッド４２と電気的に接続した状態となる。
この下地金属膜４４が形成されると、続いて図１６に示すように、絶縁材よりなるレジスト４５が配設される。このレジスト４５は、再配線５５に対応した形状の開口部４６が形成されている。
【００４０】
続いて、下地金属膜４４を電極として電解メッキが実施され、図１７に示すように、下地金属膜４４上に配線膜４７が形成される。この配線膜４７の材質は下地金属膜４４と同様に銅（Ｃｕ）が選定されており、また配線膜４７の膜厚は５〜１５μｍの厚さとなるよう形成される。この電解メッキは、レジスト４５をマスクとして形成されるため、形成された配線膜４７は再配線５５の形状に対応した形状となる。
【００４１】
上記のように配線膜４７が形成されると、図１８に示すようにレジスト４５が除去される。そして、配線膜４７をマスクとして下地金属膜４４を除去するエッチング処理が行なわれる（図２５参照）。下地金属膜４４が除去されることにより、この除去処理後においては下地金属膜４４を用いた電解メッキ処理は出来なくなる。
【００４２】
この下地金属膜４４のエッチング処理では、下地金属膜４４の上部に形成された配線膜４７もエッチングされる。しかしながら、厚さが200nm〜800nmと究めて薄い下地金属膜４４に対し、配線膜４７は５〜１５μｍと厚い。このため、下地金属膜４４のエッチング時に配線膜４７がエッチングされても、配線膜４７は再配線５５として機能するに足る膜厚を維持する。上記した一連の処理により、下地金属膜４４及び配線膜４７よりなる再配線５５が形成される。
【００４３】
上記のように再配線５５が形成されると、続いて再配線５５の表面に第１のＮｉ膜５１を無電解メッキ法により形成する。この際、下地金属膜４４はエッチング処理により既に再配線５５の形状にパターニングされているため、第１のＮｉ膜５１は再配線５５を完全に被服した状態となる。
【００４４】
即ち、本実施例では再配線５５を形成する配線形成工程が終了した後に、第１のＮｉ膜５１を形成し再配線５５を被覆するため、再配線５５は第１のＮｉ膜５１に完全に被覆された状態となり、再配線５５が外部に露出する部分を無くすることができる。これにより、再配線５５としてマイグレーション性の低い銅（Ｃｕ）を用いても、再配線５５の全体が第１のＮｉ膜５１に覆われた状態となるため、マイグレーション耐性の向上を図ることができる。図１９は、第１のＮｉ膜５１が形成された再配線５５を示している。
【００４５】
上記のように第１のＮｉ膜５１に被服された再配線５５が形成されると、続いて図２０に示すように封止樹脂４８が配設される。この封止樹脂４８は、耐アルカリ性及び絶縁性を有した例えばポリイミド樹脂によりなり、また圧縮成形法を用いて形成される。また、封止樹脂４８において、後述する柱状端子５４が形成される所定位置には、開口部４９が形成されている。
【００４６】
この封止樹脂４８を形成する封止樹脂形成工程は、後述する柱状端子５４の形成処理よりも前に実施される。前記したように、本実施例に係る製造方法では、図１９に示す段階で再配線５５は完成しており、その後に再配線５５（下地金属膜４４及び配線膜４７）に対する加工処理は実施されない。
【００４７】
よって、ここで形成する封止樹脂４８は、後の工程で除去する必要がないため、半導体装置６０（図２４参照）の最終形態となる材料で形成することが可能となる。即ち、ここで形成される封止樹脂４８は、半導体装置６０の樹脂パッケージとして機能するものである。尚、封止樹脂４８の厚さは、２〜100μｍの範囲（好ましくは、５〜１０μｍの範囲）で形成される。
【００４８】
上記のように封止樹脂４８が形成されると、続いて開口部４９の内部にポスト５０を形成する。このポスト５０の材質は銅（Ｃｕ）であり、無電解メッキ法を用いて形成する。具体的には、この無電解メッキは、市販されている無電解銅メッキ液（メルプレート Ｃｕ−１００（メルテックス製））を用いて形成することができる。また、ポスト５０の高さは、封止樹脂４８の厚さに対して±３μｍの範囲となるよう形成する。図２１は、封止樹脂４８の開口部４９内に無電解メッキ法によりポスト５０が形成された状態を示している。
【００４９】
このように、無電解メッキ法によりポスト５０を形成することにより、給電用の下地金属膜４４を除去した後においても、また樹脂パッケージとなる封止樹脂４８を形成した後においても、再配線５５にポスト５０を形成することができる。また、ポスト５０を形成するためのマスクとして、半導体装置６０の一部を構成する封止樹脂４８を用いているため、従来ポスト２０を形成するために必要とされていたレジスト１８の配設及び除去する処理（図５及び図９で説明した処理）を無くすることができ、半導体装置６０の製造工程の簡単化を図ることができる。
【００５０】
上記のようにポスト５０が形成されると、図２２に示すように半田バンプ５７に対するバリアメタルとして機能する第２のＮｉ膜５２を形成し、続いて図２３に示すように第２のＮｉ膜５２の上部に酸化防止膜として機能するＡｕ膜５３を形成する。この第２のＮｉ膜５２及びＡｕ膜５３も市販されている無電解メッキ液を用いることにより、無電解メッキ法により形成される。
この際、第２のＮｉ膜５２の膜厚は１〜５μｍ程度となるよう形成され、Ａｕ膜５３は１０〜200nm程度となるよう形成される。また、通常無電解メッキ液は強アルカリ性を有しているが、上記のように本実施例では封止樹脂４８の材料として耐アルカリ性を有する材料が選定されている。このため、無電解メッキ処理時において封止樹脂４８が劣化することを防止でき、封止樹脂４８をマスクとしても無電解メッキ法によりポスト５０を確実に形成することができる。
【００５１】
以上説明した、図２０〜図２３の処理を行なうことにより、再配線５５（即ち、電極パッド４２）と電気的に接続した柱状端子５４が形成される。この柱状端子５４は、そのままでも実装基板に接合するための実装端子として用いることができる。しかるに本実施例ではより実装性を向上させるため、柱状端子５４に半田バンプ５７を配設し、この半田バンプ５７を実装端子として用いる構成としている。そして、半田バンプ５７が柱状端子５４上に配設されると、ウエハー４１は前記したスクライブライン５８において切断されることにより半導体素子５９に個片化され、これにより図２４に示す半導体装置６０が製造される。
尚、上記した実施例では封止樹脂４８の材料としてポリイミド系樹脂を用いた例を挙げて説明したが、封止樹脂４８はこれに限定されさるものではなく、ポリオレフィン，シリコン樹脂，ベンゾシクロブテン，エポキシ樹脂等を用いることができる。これらの各樹脂は、低いものでも12.5以上の耐ｐＨ値を持っており、無電解メッキ処理に十分耐えることができる。
【００５２】
【発明の効果】
上述の如く本発明によれば、次に述べる種々の効果を実現することができる。
【００５３】
請求項１記載の発明によれば、柱状端子の形成時には電解メッキ法を用いる際に必要となる給電用配線の配設及びその除去が不要となるため、半導体装置の製造工程の簡単化を図ることができる。
【００５４】
また、封止樹脂をマスク（レジスト）として柱状端子を形成することが可能となるため、従来必要とされたレジストの配設処理及び除去処理を無くすることができ、半導体装置の製造工程の簡単化を図ることができる。
また、請求項３記載の発明によれば、配線は金属膜に完全に被覆された状態となり、配線が外部に露出する部分を無くすることができるため、配線材料としてマイグレーション性の低い材料を用いても、マイグレーション耐性の向上を図ることができる。
【００５５】
また、請求項２記載の発明によれば、封止樹脂の材料として耐アルカリ性を有する材料を選定することにより封止樹脂が劣化することを防止でき、封止樹脂をマスクとして無電解メッキ法により柱状端子を確実に形成することができる。
【００５７】
また、請求項３記載の発明によれば、銅（Ｃｕ）は電気抵抗が低く配線として良好な特性を有しているため、半導体装置の性能の向上を図ることができる。また、配線材料としてマイグレーション性の低い銅を用いても、配線は金属膜に完全に被覆されているためマイグレーションの発生を抑制することができる。
【００５８】
また、請求項４記載の発明によれば、柱状端子と同様に給電用配線を用いることなく端子用金属膜を形成することができるため、封止樹脂の形成後においても端子用金属膜を形成することが可能となる。
【図面の簡単な説明】
【図１】  従来の一例（参考例）である再配線の形成方法を説明するための図である（下地金属膜形成）。
【図２】  従来の一例（参考例）である再配線の形成方法を説明するための図である（レジスト配設）。
【図３】  従来の一例（参考例）である再配線の形成方法を説明するための図である（配線膜形成）。
【図４】  従来の一例（参考例）である再配線の形成方法を説明するための図である（レジスト除去）。
【図５】  従来の一例（参考例）である再配線の形成方法を説明するための図である（レジスト配設）。
【図６】  従来の一例（参考例）である再配線の形成方法を説明するための図である（ポスト形成）。
【図７】  従来の一例（参考例）である再配線の形成方法を説明するための図である（Ｎｉ膜形成）。
【図８】  従来の一例（参考例）である再配線の形成方法を説明するための図である（Ａｕ膜形成）。
【図９】  従来の一例（参考例）である再配線の形成方法を説明するための図である（レジスト除去）。
【図１０】  従来の一例（参考例）である再配線の形成方法を説明するための図である（エッチング処理）。
【図１１】  従来の一例（参考例）である再配線の形成方法を説明するための図である（封止樹脂形成）。
【図１２】  従来の一例（参考例）である再配線の形成方法を説明するための図である（半田バンプ配設）。
【図１３】  本発明の一実施例である半導体装置の製造方法が実施されるウエハーの一例を示す平面図である。
【図１４】  図１３における矢印Ａで示す領域を拡大して示す図である。
【図１５】  本発明の一実施例である再配線の形成方法を説明するための図である（下地金属膜形成）。
【図１６】  本発明の一実施例である再配線の形成方法を説明するための図である（レジスト配設）。
【図１７】  本発明の一実施例である再配線の形成方法を説明するための図である（配線膜形成）。
【図１８】  本発明の一実施例である再配線の形成方法を説明するための図である（レジスト除去）。
【図１９】  本発明の一実施例である再配線の形成方法を説明するための図である（エッチング処理）。
【図２０】  本発明の一実施例である再配線の形成方法を説明するための図である（封止樹脂形成）。
【図２１】  本発明の一実施例である再配線の形成方法を説明するための図である（ポスト形成）。
【図２２】  本発明の一実施例である再配線の形成方法を説明するための図である（第２のＮｉ膜形成）。
【図２３】  本発明の一実施例である再配線の形成方法を説明するための図である（Ａｕ膜形成）。
【図２４】  本発明の一実施例である再配線の形成方法を説明するための図である（半田バンプ配設）。
【図２５】  本発明の一実施例である再配線の形成方法を説明するための図である（配線膜をマスクとして下地金属膜除去）。
【符号の説明】
４１  ウエハー
４２  電極パッド
４３  絶縁膜
４４  下地金属膜
４５  レジスト
４６  開口部
４７  配線膜
４８  封止樹脂
４９  開口部
５０  ポスト
５１  第１のＮｉ膜
５２  第２のＮｉ膜
５３  Ａｕ膜
５４  柱状端子
５５  再配線
５７  半田バンプ
６０  半導体装置
【図１】
0003848080.tif 000002
【図２】
0003848080.tif 000003
【図３】
0003848080.tif 000004
【図４】
0003848080.tif 000005
【図５】
0003848080.tif 000006
【図６】
0003848080.tif 000007
【図７】
0003848080.tif 000008
【図８】
0003848080.tif 000009
【図９】
0003848080.tif 000010
【図１０】
0003848080.tif 000011
【図１１】
0003848080.tif 000012
【図１２】
0003848080.tif 000013
【図１３】
0003848080.tif 000014
【図１４】
0003848080.tif 000015
【図１５】
0003848080.tif 000016
【図１６】
0003848080.tif 000017
【図１７】
0003848080.tif 000018
【図１８】
0003848080.tif 000019
【図１９】
0003848080.tif 000020
【図２０】
0003848080.tif 000021
【図２１】
0003848080.tif 000022
【図２２】
0003848080.tif 000023
【図２３】
0003848080.tif 000024
【図２４】
0003848080.tif 000025
【図２５】
0003848080.tif 000026